(57)【要約】【課題】液体に混入するパーティクルを低減し、優れた光学性能を実現する露光装置を提供する。【解決手段】レチクルのパターンを被処理体に投影する投影光学系を備え、前記投影光学系と前記被処理体との間に供給される液体を介して、前記被処理体を露光する露光装置であって、前記液体を供給する供給ノズルと、前記液体を回収する回収ノズルとを有し、前記供給ノズル及び前記回収ノズルの少なくとも一方は、酸化膜を有するセラミックス多孔質体を含む材料で構成されることを特徴とする露光装置を提供する。【選択図】図１
2007201252.tif 000002
【特許請求の範囲】
【請求項１】
レチクルのパターンを被処理体に投影する投影光学系を備え、前記投影光学系と前記被処理体との間に供給される液体を介して、前記被処理体を露光する露光装置であって、
前記液体を供給する供給ノズルと、
前記液体を回収する回収ノズルとを有し、
前記供給ノズル及び前記回収ノズルの少なくとも一方は、酸化膜を有するセラミックス多孔質体を含む材料で構成されることを特徴とする露光装置。
【請求項２】
レチクルのパターンを被処理体に投影する投影光学系を備え、前記投影光学系と前記被処理体との間に供給される液体を介して、前記被処理体を露光する露光装置であって、
前記被処理体の周囲に配置され、前記被処理体の表面と同じ高さの表面を有し、前記液体を保持する液体保持部を有し、
前記液体保持部は、酸化膜を有するセラミックス多孔質体を含む材料で構成されることを特徴とする露光装置。
【請求項３】
前記液体と接触する接触部は、酸化膜を有するセラミックス多孔質体を含む材料で構成されることを特徴とする請求項１又は２記載の露光装置。
【請求項４】
前記液体が通過する通液部は、酸化膜を有するセラミックス多孔質材を含む材料で構成されることを特徴とする請求項１又は２記載の露光装置。
【請求項５】
前記酸化膜は、熱処理によって形成されることを特徴とする請求項１又は２記載の露光装置。
【請求項６】
前記酸化膜は、成膜によって形成されることを特徴とする請求項１又は２記載の露光装置。
【請求項７】
前記セラミックス多孔質体は、前記酸化膜を粒子の表面に有することを特徴とする請求項１又は２記載の露光装置。
【請求項８】
前記酸化膜は、１０μｍ以上５００μｍ以下の膜厚を有することを特徴とする請求項１又は２記載の露光装置。
【請求項９】
前記セラミックス多孔質材の材料の組成は、Ｓｉ又はＡｌ２Ｏ３を含むことを特徴とする請求項１又は２記載の露光装置。
【請求項１０】
前記酸化膜は、ＳｉＯ２、ＳｉＣＯ又はＡｌＯを含むことを特徴とする請求項１又は２記載の露光装置。
【請求項１１】
請求項１又は２記載の露光装置を用いて被処理体を露光するステップと、
露光された前記被処理体を現像するステップとを有することを特徴とするデバイス製造方法。
【発明の詳細な説明】
【技術分野】
【０００１】
本発明は、一般には、露光装置に係り、特に、半導体ウェハ用の単結晶基板、液晶ディスプレイ（ＬＣＤ）用のガラス基板などの被処理体を露光する露光装置に関する。本発明は、例えば、投影光学系の最終光学素子と被処理体の間を液体で満たして、かかる液体を介して被処理体を露光する、所謂、液浸露光装置に好適である。
【背景技術】
【０００２】
フォトリソグラフィー（焼き付け）技術を用いて半導体メモリや論理回路などの微細な半導体素子を製造する際、縮小投影露光装置が従来から使用されている。縮小投影露光装置は、レチクル（マスク）に描画された回路パターンを投影光学系によってウェハ等に投影して回路パターンを転写する。
【０００３】
縮小投影露光装置で転写できる最小の寸法（解像度）は、露光に用いる光の波長に比例し、投影光学系の開口数（ＮＡ）に反比例する。従って、波長を短くすればするほど、及び、ＮＡを上げれば上げるほど、解像度はよくなる。このため、近年の半導体素子の微細化への要求に伴い露光光の短波長化が進められ、ＫｒＦエキシマレーザー（波長約２４８ｎｍ）からＡｒＦエキシマレーザー（波長約１９３ｎｍ）と用いられる紫外線の波長は短くなってきた。
【０００４】
このような中で、ＡｒＦエキシマレーザーなどの光源を用いながら、更に解像度を向上させる技術として、液浸露光が注目されている。液浸露光とは、投影光学系の最終光学素子とウェハとの間を液体で満たす（即ち、投影光学系のウェハ側の媒質を液体にする）ことで露光光の実効波長を短波長化し、投影光学系のＮＡを見掛け上大きくして解像度の向上を図るものである。投影光学系のＮＡは、媒質の屈折率をｎとすると、ＮＡ＝ｎ×ｓｉｎθであるので、空気の屈折率よりも高い屈折率（ｎ＞１）の媒質を満たすことでＮＡをｎまで大きくすることができる。
【０００５】
液浸露光において、投影光学系の最終光学素子とウェハとの間に液体を充填する方法は二つに大別できる。第１の方法は、投影光学系の最終光学素子とウェハ全体を液槽の中に配置する方法である。第２の方法は、投影光学系とウェハとの間の空間だけに液体を流すローカルフィル法である。
【０００６】
ローカルフィル法の露光装置では、液体供給装置が供給ノズルを介して投影光学系の最終光学素子とウェハとの間に液体を供給し、液体回収装置が回収ノズルを介して供給された液体を回収する。かかる供給ノズルや回収ノズルの材料として、位置による液体の供給量や回収量のムラ、液ダレを防止するために、セラミックス多孔質体を使用することが提案されている（例えば、特許文献１参照）。
【０００７】
また、ローカルフィル法の露光装置では、ウェハ端部のショットを露光する際に液体がこぼれないように、ウェハの上面と同じ高さの表面を有する液体保持部（同面板）がウェハの周囲に配置されている。かかる液体保持部の一部として、供給ノズルや回収ノズルと同様に、セラミックス多孔質体を使用することが提案されている（例えば、特許文献２参照）。
【特許文献１】特開２００５−１９１３４４号公報
【特許文献２】特開２００５−１０１４８７号公報
【発明の開示】
【発明が解決しようとする課題】
【０００８】
しかしながら、液浸露光では、液体と接している部分、特に、セラミックス多孔質体を使用する供給ノズル、回収ノズルや液体保持部から金属が溶出したり、セラミックス多孔質体自体が破壊されたりする場合がある。その場合には、その溶出した金属や破壊された多孔質体がパーティクル（不純物）となって液体中に浮遊してしまう。液体中に浮遊したパーティクルは、パターン形成の際に問題となる。例えば、パーティクルがウェハ表面に付着した場合には配線構造に断線が発生し、ウェハ表面上面で浮遊している場合には結像光束の一部を遮光し、低コントラストな部分を生じてしまう。
【０００９】
そこで、本発明は、液体に混入するパーティクルを低減し、優れた光学性能を実現する露光装置を提供することを例示的目的とする。
【課題を解決するための手段】
【００１０】
上記目的を達成するために、本発明の一側面としての露光装置は、レチクルのパターンを被処理体に投影する投影光学系を備え、前記投影光学系と前記被処理体との間に供給される液体を介して、前記被処理体を露光する露光装置であって、前記液体を供給する供給ノズルと、前記液体を回収する回収ノズルとを有し、前記供給ノズル及び前記回収ノズルの少なくとも一方は、酸化膜を有するセラミックス多孔質体を含む材料で構成されることを特徴とする。
【００１１】
本発明の別の側面としての露光装置は、レチクルのパターンを被処理体に投影する投影光学系を備え、前記投影光学系と前記被処理体との間に供給される液体を介して、前記被処理体を露光する露光装置であって、前記被処理体の周囲に配置され、前記被処理体の表面と同じ高さの表面を有し、前記液体を保持する液体保持部を有し、前記液体保持部は、酸化膜を有するセラミックス多孔質体を含む材料で構成されることを特徴とする。
【００１２】
本発明の更に別の側面としてのデバイス製造方法は、上述の露光装置を用いて被処理体を露光するステップと、露光された前記被処理体を現像するステップとを有することを特徴とする。
【００１３】
本発明の更なる目的又はその他の特徴は、以下、添付図面を参照して説明される好ましい実施例によって明らかにされるであろう。
【発明の効果】
【００１４】
本発明によれば、液体に混入するパーティクルを低減し、優れた光学性能を実現する露光装置を提供することができる。
【発明を実施するための最良の形態】
【００１５】
以下、添付図面を参照して、本発明の一側面としての露光装置について説明する。なお、各図において、同一の部材については同一の参照番号を付し、重複する説明は省略する。ここで、図１は、本発明の露光装置１の構成を示す概略断面図である。
【００１６】
露光装置１は、投影光学系３０の光学素子の中で最も被処理体４０側にある光学素子（最終光学素子）と被処理体４０との間に供給される液体Ｌを介して、レチクル２０に形成された回路パターンを被処理体４０に露光する液浸型の投影露光装置である。
【００１７】
露光装置１は、ステップ・アンド・スキャン方式又はステップ・アンド・リピート方式を用いて、被処理体４０を露光する。
【００１８】
露光装置１は、照明装置１０と、レチクル２０を載置するレチクルステージ２５と、投影光学系３０と、被処理体４０を載置するウェハステージ４５と、液体保持部５０と、液体供給回収機構６０とを有する。また、露光装置１は、図示しない測距手段と、図示しない制御部とを有する。測距手段は、レチクルステージ２５の位置及びウェハステージ４５の２次元的な位置を、参照ミラーやレーザー干渉計を介して、リアルタイムに測定する。制御部は、ＣＰＵやメモリを有し、露光装置１の動作（特に、レチクルステージ２５及びウェハステージ４５の駆動）を制御する。
【００１９】
照明装置１０は、転写用の回路パターンが形成されたレチクル２０を照明し、光源部１２と、照明光学系１４とを有する。
【００２０】
光源部１２は、例えば、光源として、波長約１９３ｎｍのＡｒＦエキシマレーザーを使用することができる。但し、光源の種類は、エキシマレーザーに限定されず、例えば、波長約１５７ｎｍのＦ２レーザーやランプを使用してもよい。また、光源部１２にレーザーが使用される場合、ビーム整形光学系を使用することが好ましい。ビーム整形光学系は、例えば、複数のシリンドリカルレンズを備えるビームエクスパンダを使用する。
【００２１】
照明光学系１４は、レチクル２０を照明する光学系である。照明光学系１４は、例えば、集光光学系と、オプティカルインテグレーターと、開口絞りと、集光レンズと、マスキングブレードと、結像レンズとを含む。照明光学系１４は、従来の照明、輪帯照明、四重極照明などの様々な照明モードを実現できる。
【００２２】
レチクル２０は、例えば、石英製で、その上には転写されるべきパターンが形成され、レチクルステージ２５に支持及び駆動される。レチクル２０から発せられた回折光は、投影光学系３０を通り、被処理体４０上に投影される。レチクル２０と被処理体４０は、光学的に共役の関係に配置される。露光装置１は、ステップ・アンド・スキャン方式であるため、レチクル２０と被処理体４０を走査することにより、レチクル２０のパターンを被処理体４０上に転写する。なお、ステップ・アンド・リピート方式の露光装置の場合、レチクル２０と被処理体４０とを静止させた状態で露光を行う。
【００２３】
レチクルステージ２５は、レチクル２０を支持して図示しない移動機構に接続されている。レチクルステージ２０及び投影光学系３０は、例えば、床等に載置されたベースフレーム上にダンパ等を介して支持される鏡筒定盤上に設けられる。レチクルステージ２５は、当業界周知のいかなる構成をも適用できる。図示しない移動機構は、リニアモータなどで構成され、ＸＹ方向にレチクルステージ２５を駆動することで、レチクル２０を移動することができる。
【００２４】
投影光学系３０は、レチクル２０に形成されたパターンを経た回折光を被処理体４０上に結像する機能を有する。投影光学系３０は、複数のレンズ素子と少なくとも一枚の反射鏡とを有する反射屈折光学系、複数のレンズ素子のみからなる屈折光学系などを使用することができる。
【００２５】
本実施形態では、投影光学系３０は、被処理体４０に最も近い最終光学素子（即ち、最も被処理体４０側に配置される光学素子）として、パワーを有する平凸レンズ３２を有する。平凸レンズ３２は、平坦な射出面（下側（被処理体４０側）の面）３２ａを有するため、走査時の液体Ｌの乱流及びかかる乱流による液体Ｌへの気泡の混入を防止することができる。平凸レンズ３２の射出面３２ａには、液体Ｌから保護するために保護膜を形成してもよい。なお、本発明は、投影光学系３０の最終光学素子を平凸レンズ３２に限定するものではなく、例えば、メニスカスレンズであってもよい。
【００２６】
被処理体４０は、本実施形態ではウェハであるが、ガラス基板、その他の被処理体を広く含む。被処理体４０には、フォトレジストが塗布されている。
【００２７】
ウェハステージ４５は、図示しないウェハチャックを介して被処理体４０を支持し、図示しない移動機構に接続されている。ウェハステージ４５は、当業界周知のいかなる構成をも適用でき、６軸同軸を有することが好ましい。例えば、ウェハステージ４５は、リニアモータを利用してＸＹＺ方向に被処理体４０を移動する。レチクル２０と被処理体４０は、例えば、同期走査され、レチクルステージ２５の位置とウェハステージ４５の位置は、例えば、レーザー干渉計などにより監視され、両者は一定の速度比率で駆動される。ウェハステージ４５は、例えば、ダンパを介して床等の上に支持されるステージ定盤上に設けられる。
【００２８】
ウェハステージ４５には、図１に示すように、被処理体４０の周囲に配置され、被処理体４０の表面と同じ高さの表面を有し、液体Ｌを保持する液体保持部（同面板）５０が設けられている。露光終了時において、露光領域からはみ出た余分な液体Ｌは、被処理体４０から外側に移動し、液体保持部５０に移動する。液体保持部５０には、液体Ｌの回収口５２が配置され、回収口５２を液体保持部５０の下面から吸引することによって、移動してきた液体Ｌを回収する。換言すれば、回収口５２は、液体Ｌが通過する通液部を構成する。
【００２９】
液体供給回収機構６０は、投影光学系３０（の平凸レンズ３２）と被処理体４０との間に液体Ｌを供給し、供給した液体Ｌを回収する。液体供給回収機構６０は、投影光学系３０と被処理体４０との間の空間のみを液体で満たすローカルフィル法を採用する。液体Ｌの周囲には、図示しないエアカーテンを形成するのが好ましい。
【００３０】
液体供給回収機構６０は、本実施形態では、ウェハステージ４５の現在位置、速度、加速度、目標位置、走査方向などの情報を取得し、これらの情報に基づいて、液浸露光に係る制御を行う。具体的には、液体供給回収機構６０は、液体Ｌの供給及び回収の切り換え、停止、供給及び回収する液体Ｌの供給量及び回収量を制御する。液体供給回収機構６０は、液体供給装置６２と、液体回収装置６４とを有する。
【００３１】
液体Ｌは、露光波長の透過率がよく、更に、石英やフッ化カルシウムなどの硝材（光学素子の材料）とほぼ同程度かそれ以上の屈折率を有することが望まれる。また、液体Ｌは、投影光学系３０に汚れを付着させず、レジストプロセスとのマッチングがよい物質を選択する。液体Ｌは、例えば、超純水、純水、機能水、フッ化液などであり、被処理体４０に塗布されたレジストや露光光の波長に応じて選択することができる。
【００３２】
液体Ｌは、予め、図示しない脱気装置を用いて、十分に溶存ガスを取り除いておくことが好ましい。これにより、気泡の発生を抑制し、また、気泡が発生しても即座に液体中に吸収できるからである。例えば、空気中に多く含まれる窒素及び酸素を対象とし、液体Ｌに溶存可能なガス量の８０％以上を除去すれば、十分に気泡の発生を抑制することができる。図示しない脱気装置を露光装置１に備えて、常に液体中の溶存ガスを取り除きながら液体Ｌを供給してもよい。脱気装置としては、例えば、ガス透過性の膜を隔てて、一方に液体Ｌを流し、他方を真空にして液体中の溶存ガスをその膜を介して真空中に追い出す真空脱気装置が好適である。
【００３３】
液体供給装置６２は、供給ノズル６２ａを有する。液体供給装置６２は、供給ノズル６２ａを介して、投影光学系３０と被処理体４０との間に液体Ｌを供給する。液体供給装置６２は、例えば、液体Ｌを貯めるタンクや液体Ｌを送り出す圧送装置を有することが好ましい。更に、液体供給装置６２は、供給する液体Ｌの温度を制御する温度制御機構を有することが好ましい。
【００３４】
液体回収装置６４は、回収ノズル６４ａを有する。液体回収装置６４は、回収ノズル６４ａを介して、投影光学系３０と被処理体４０との間に供給された液体Ｌを回収する。液体回収装置６４は、例えば、回収した液体Ｌを一時的に貯めるタンクや液体Ｌを吸引する吸引装置を有することが好ましい。
【００３５】
供給ノズル６２ａ及び回収ノズル６４ａは、投影光学系３０の平凸レンズ３２の外周を取り囲むように円周上に配置される。供給ノズル６２ａは、回収ノズル６４ａの内側に配置される。
【００３６】
供給ノズル６２ａ及び回収ノズル６４ａのノズル口は、単なる開口でもよいが、位置による液体Ｌの供給量や回収量のムラ、液ダレを防止するために、多孔質体の材料で構成することが好ましい。多孔質体は、微小孔を複数有する多孔板、繊維状や粉状の金属材料又は無機材料を焼結したものを含む。上述したように、液体Ｌと接触する接液部（供給ノズル６２ａ、回収ノズル６４ａ、液体保持部５０など）に使用する材料から液体Ｌに金属が溶出する場合がある。液体Ｌに溶出した金属は、被処理体４０の表面に付着したり、液体Ｌに拡散したりするなど、半導体素子の電気特性等に悪影響を及ぼす。従って、供給ノズル６２ａ、回収ノズル６４ａ、液体保持部５０などには、組成にＳｉ（ＳｉＣ、Ｓｉ３Ｎ４など）又はＡｌ２Ｏ３を含むセラミックス多孔質体を使用することが好ましい。但し、かかるセラミックス多孔質体からも金属などのパーティクル等が液体Ｌに溶出してしまう。
【００３７】
そこで、本実施形態では、供給ノズル６２ａ、回収ノズル６４ａ、液体保持部５０を、酸化膜を有するセラミックス多孔質体を含む材料で構成する。換言すれば、酸化膜を有するセラミックス多孔質体を、液体Ｌと接触する接触部及び液体Ｌの通過する通液部の材料として使用する。酸化膜は、セラミックス多孔質体の表面に付着している不純物などを取り込むと共に、かかる不純物やセラミックス多孔質体からの金属が液体Ｌに溶出することを防止する。従って、後述するように、液体Ｌに混入するパーティクル（不純物や金属）を低減することができる。なお、かかる酸化膜は、熱処理又は成膜によってセラミックス多孔質体の表面及び表層に形成される。
【００３８】
酸化膜の膜厚は、１０μｍ以上５００μｍ以下であることが好ましい。酸化膜の膜厚が１０μｍよりも薄い場合、セラミックス多孔質体の表面などに付着している不純物を取り込むための時間が短い（即ち、熱処理及び成膜時間が短い）ため、不純物を十分に取り込むことができず、不純物が液体Ｌに溶出してしまう。一方、酸化膜の膜厚が５００μｍよりも厚い場合、セラミックス多孔質体の粒子が小さくなりすぎてしまう（特に、熱処理によって形成した場合）ため、かかる粒子（金属）が液体Ｌに溶出してしまう。なお、セラミックス多孔質体の表面及び表層に形成させる酸化膜は、ＳｉＯ２、ＳｉＣＯ、ＡｌＯなどの酸化物を使用することが好ましい。
【００３９】
本発明者は、酸化膜を有するセラミックス多孔質体を含む材料で供給ノズル６２ａ、回収ノズル６４ａ、液体保持部５０を構成し、液体Ｌに溶出するパーティクルの発生量を評価した。
【実施例１】
【００４０】
実施例１では、液体Ｌとして超純水を、被処理体４０としてシリコンウェハ基板を用いた。供給ノズル６２ａ及び回収ノズル６４ａに使用するセラミックス多孔質体は、ＳｉＣ多孔質体を用いた。ＳｉＣ多孔質体は、予め熱処理し、ＳｉＣ多孔質体の表面にＳｉＯ２膜を形成させた。
【００４１】
液体Ｌを供給する及び回収する配管等にパーティクルが付着している又は発生する可能性もある。そこで、供給ノズル６２ａ及び回収ノズル６４ａを取り付ける前に、超純水を十分に通水し、パーティクルの発生量がゼロであることを確認した後、供給ノズル６２ａ及び回収ノズル６４ａを取り付けた。パーティクルの発生量の評価は、パーティクルカウンターを用いて、供給ノズル６２ａのノズル口から採取した超純水に対して行った。比較のために、熱処理をしていないＳｉＣ多孔質体（即ち、表面に酸化膜（ＳｉＯ２膜）を有していないＳｉＣ多孔質体）を用いて供給ノズル６２ａ及び回収ノズル６４ａを構成し、同様に、供給ノズル６２ａから発生するパーティクルの発生量を評価した。
【００４２】
熱処理したＳｉＣ多孔質体（酸化膜を有するＳｉＣ多孔質体）で構成された供給ノズル６２ａのパーティクルの発生量と、熱処理していないＳｉＣ多孔質体（酸化膜を有さないＳｉＣ多孔質体）で構成された供給ノズルのパーティクルの発生量を表１に示す。なお、表１では、熱処理していないＳｉＣ多孔質体のパーティクルの発生量を１００とし、その相対量を示している。
【００４３】
【表１】
2007201252.tif 000003
【００４４】
表１を参照するに、ＳｉＣ多孔質体を熱処理することで、供給ノズル６２ａから発生するパーティクルの発生量は、熱処理していないＳｉＣ多孔質体に比べて、１０００分の１以下になっていることがわかる。
【００４５】
図２は、熱処理したＳｉＣ多孔質体ＰＲを示す概略断面図である。ＳｉＣ多孔質体ＰＲは、図２に示すように、熱処理によって、ＳｉＣ多孔質体ＰＲのＳｉＣ粒子ＰＰの各々の表面に酸化膜（実施例１では、ＳｉＯ２膜）ＯＦが形成される。酸化膜ＯＦは、各ＳｉＣ粒子ＰＰ間の結合を強固にし、ＳｉＣ多層膜ＰＲから発生するパーティクルを抑制する。
【００４６】
実施例１では、セラミックス多孔質体としてＳｉＣを、酸化膜としてＳｉＯ２を用いている。但し、セラミックス多孔質体として、ＳｉＣ以外、例えば、Ｓｉ３Ｎ４などのＳｉを組成に含むもの又はＡｌ２Ｏ３などを、また、酸化膜としてＳｉＣＯ及びＡｌＯなどの酸化物を用いても、同様な効果が得られる。
【実施例２】
【００４７】
実施例２では、実施例１と同様に、液体Ｌとして超純水を、被処理体４０としてシリコンウェハ基板を用いた。供給ノズル６２ａ及び回収ノズル６４ａに使用するセラミックス多孔質体は、ＳｉＣ多孔質体を用いた。ＳｉＣ多孔質体は、酸化膜（実施例２では、ＳｉＯ２膜）を予め表層に成膜している。酸化膜は、例えば、ＳｉＯ２を蒸着やスパッタなどを用いて成膜する。
【００４８】
液体Ｌを供給する及び回収する配管等にパーティクルが付着している又は発生する可能性もある。そこで、供給ノズル６２ａ及び回収ノズル６４ａを取り付ける前に、超純水を十分に通水し、パーティクルの発生量がゼロであることを確認した後、供給ノズル６２ａ及び回収ノズル６４ａを取り付けた。パーティクルの発生量の評価は、パーティクルカウンターを用いて、供給ノズル６２ａのノズル口から採取した超純水に対して行った。比較のために、酸化膜を表層に成膜していないＳｉＣ多孔質体を用いて供給ノズル６２ａ及び回収ノズル６４ａを構成し、同様に、供給ノズル６２ａから発生するパーティクルの発生量を評価した。
【００４９】
実施例１と同様に、酸化膜を表層に成膜したＳｉＣ多孔質体は、酸化膜を表層に成膜していないＳｉＣ多孔質体と比べて、パーティクルの発生量が低減した。
【００５０】
図３は、表層に酸化膜ＯＦを成膜したＳｉＣ多孔質体ＰＲを示す概略断面図である。図３に示すように、ＳｉＣ多孔質体の表層に酸化膜ＯＦを成膜することによって、ＳｉＣ多孔質体の表層が強固になり、熱処理した場合と同様な効果を得ることができる。但し、熱処理したＳｉＣ多孔質体は、ＳｉＣ粒子ＰＰの各々の表面に酸化膜ＯＦが形成されているため、表層に酸化膜を成膜したＳｉＣ多孔質体に比べると効果が大きい。また、熱処理と成膜とを組み合わせることによって、更に大きな効果を得ることもできる。
【００５１】
実施例２では、セラミックス多孔質体としてＳｉＣを、酸化膜としてＳｉＯ２を用いている。但し、セラミックス多孔質体として、ＳｉＣ以外、例えば、Ｓｉ３Ｎ４などのＳｉを組成に含むもの又はＡｌ２Ｏ３などを、また、酸化膜としてＳｉＣＯ及びＡｌＯなどの酸化物を用いても、同様な効果が得られる。
【実施例３】
【００５２】
図４は、被処理体４０の周辺領域（エッジ領域）を露光する場合の投影光学系３０の平凸レンズ３２の近傍を示す概略断面図である。被処理体４０のエッジ領域を露光する際には、被処理体４０以外に液体Ｌを保持するための液体保持部５０にも露光光ＥＬが照射される。その際、露光光ＥＬによる熱等の外的要因が加わり、新たにパーティクルが発生する場合がある。従って、液体保持板５０も酸化膜を有する多孔質体で構成することが好ましい。
【００５３】
実施例３では、液体Ｌとして超純水を、被処理体４０としてシリコンウェハ基板を用いた。供給ノズル６２ａ及び回収ノズル６４ａに使用するセラミックス多孔質体は、ＳｉＣ多孔質体を用いた。ＳｉＣ多孔質体は、予め熱処理し、ＳｉＣ多孔質体の表面にＳｉＯ２膜を形成させた。また、液体保持板５０に使用するセラミックス多孔質体も、熱処理によってＳｉＯ２膜を形成したＳｉＣ多孔質体を用いた。
【００５４】
液体Ｌを供給する及び回収する配管等にパーティクルが付着している又は発生する可能性もある。そこで、供給ノズル６２ａ、回収ノズル６４ａ及び配管に超純水を通水し、パーティクルの発生量が低減した後、液体保持部５０を取り付けた。パーティクルの発生量の評価は、パーティクルカウンターを用いて、被処理体４０のエッジ領域を露光した状態（液体保持板５０に露光光ＥＬが照射された状態）で採取した超純水に対して行った。比較のために、熱処理をしてないＳｉＣ多孔質体（即ち、酸化膜（ＳｉＯ２膜）を有していないＳｉＣ多孔質体）を用いて液体保持部５０を構成し、同様に、パーティクルの発生量を評価した。
【００５５】
熱処理したＳｉＣ多孔質体（酸化膜を有するＳｉＣ多孔質体）で構成された液体保持部５０のパーティクルの発生量と、熱処理していないＳｉＣ多孔質体（酸化膜を有さないＳｉＣ多孔質体）で構成された液体保持部のパーティクルの発生量を表２に示す。なお、表２では、熱処理していないＳｉＣ多孔質体のパーティクルの発生量を１００とし、その相対量を示している。
【００５６】
【表２】
2007201252.tif 000004
【００５７】
表２を参照するに、実施例１と同様に、熱処理することで、エッジ領域を露光した状態（液体保持板５０に露光光ＥＬが照射された状態）の液体保持板５０から発生するパーティクルの発生量が１００００分の１以下に低減することがわかる。これは、図２に示したように、熱処理することで各ＳｉＣ粒子の表面に酸化膜（実施例３では、ＳｉＯ２膜）が形成され、各ＳｉＣ粒子間の結合が、酸化膜によって強固になり、ＳｉＣ多孔質体から発生するパーティクルを抑制しているからである。
【００５８】
また、酸化膜（ＳｉＯ２膜）を表層に成膜したＳｉＣ多孔質体で構成した液体保持部５０についても同様に評価した。その結果、酸化膜（ＳｉＯ２膜）を表層に成膜したＳｉＣ多孔質体で構成した液体保持部５０についてもパーティクルの発生量が低減した。これは、図３に示したように、ＳｉＣ多孔質体の表層に酸化膜を成膜することによって、ＳｉＣ多孔質体の表層が強固になり、熱処理した場合と同様な効果を得ることができるからである。また、熱処理と成膜とを組み合わせることによって、更に大きな結果を得ることもできる。
【００５９】
実施例３では、セラミックス多孔質体としてＳｉＣを、酸化膜としてＳｉＯ２を用いている。但し、セラミックス多孔質体として、ＳｉＣ以外、例えば、Ｓｉ３Ｎ４などのＳｉを組成に含むもの又はＡｌ２Ｏ３などを、また、酸化膜としてＳｉＣＯ及びＡｌＯなどの酸化物を用いても、同様な効果が得られる。
【実施例４】
【００６０】
セラミックス多孔質体の表面に、熱処理によって酸化膜を形成させることで、パーティクルの発生を抑制する効果の他に、液体Ｌへの不純物（金属など）の溶出を抑制する効果もある。
【００６１】
実施例４では、セラミックス多孔体としてＳｉＣ多孔質体を、液体Ｌとして純水を用いた。ＳｉＣ多孔質体は、予め熱処理し、ＳｉＣ多孔質体の表面にＳｉＯ２膜（酸化膜）を形成させた。ＳｉＣ多孔質体を超純水（液体Ｌ）に浸し、溶出してくる金属イオンを測定した。比較例として、熱処理していないＳｉＣ多孔質体（表面に酸化膜（ＳｉＯ２膜）を有さないＳｉＣ多孔質体）を同様に評価した。なお、ＳｉＣ多孔質体を浸す超純水（液体Ｌ）には、金属イオンがないことを確認している。
【００６２】
熱処理したＳｉＣ多孔質体（酸化膜を有するＳｉＣ多孔質体）からの金属溶出量（例えば、Ａｌ、Ｚｎ、Ｂａ）と、熱処理していないＳｉＣ多孔質体（酸化膜を有さないＳｉＣ多孔質体）からの金属溶出量とを表３に示す。なお、表３では、熱処理していないＳｉＣ多孔質体のＡｌの溶出量を１００としている。熱処理していないＳｉＣ多孔質体のＺｎ及びＢａの溶出量と、熱処理したＳｉＣ多孔質体のＡｌ、Ｚｎ及びＢａの溶出量は、熱処理していないＳｉＣ多孔質体のＡｌの溶出量に対する相対量を示している。
【００６３】
【表３】
2007201252.tif 000005
【００６４】
表３を参照するに、熱処理していないＳｉＣ多孔質体からは、各金属イオンがｐｐｍレベルからｐｐｂレベルで溶出している。一方、熱処理したＳｉＣ多孔質体からの各金属イオンの溶出量は、検出限界以下であることがわかる。これは、図２に示したように、ＳｉＣ多孔質体に含まれていた不純物（金属など）が熱処理することで酸化膜（ＳｉＯ２膜）内に濃縮される（取り込まれる）ことにより、超純水（液体Ｌ）への溶出を抑制しているからである。
【００６５】
実施例４では、セラミックス多孔質体としてＳｉＣを、酸化膜としてＳｉＯ２を用いている。但し、セラミックス多孔質体として、ＳｉＣ以外、例えば、Ｓｉ３Ｎ４などのＳｉを組成に含むもの又はＡｌ２Ｏ３などを、また、酸化膜としてＳｉＣＯ及びＡｌＯなどの酸化物を用いても、同様な効果が得られる。
【００６６】
以上のように、露光装置１は、液体Ｌと接触する接液部及び液体Ｌが通過する通液部を、酸化膜を有するセラミックス多孔質体を含む材料で構成することによって、液体Ｌへのパーティクルの混入を防止することができる。
【００６７】
露光において、光源部１２から発せされた光束は、照明光学系１４によりレチクル２０を照明する。レチクル２０を通過してレチクルパターンを反映する光は、投影光学系３０により、液体Ｌを介して被処理体４０に結像される。露光装置１が用いる液体Ｌは、上述したように、光学性能に影響を与えるパーティクルの混入及び発生が抑制されており、配線構造の断線や部分的な低コントラストの発生を防止する。従って、露光装置１は、高いスループットで経済性よく従来よりも高品位なデバイス（半導体素子、ＬＣＤ素子、撮像素子（ＣＣＤなど）、薄膜磁気ヘッドなど）を提供することができる。
【００６８】
次に、図５及び図６を参照して、露光装置１を利用したデバイス製造方法の実施例を説明する。図５は、デバイス（ＩＣやＬＳＩなどの半導体チップ、ＬＣＤ、ＣＣＤ等）の製造を説明するためのフローチャートである。ここでは、半導体チップの製造を例に説明する。ステップ１（回路設計）では、デバイスの回路設計を行う。ステップ２（レチクル製作）では、設計した回路パターンを形成したレチクルを製作する。ステップ３（ウェハ製造）では、シリコンなどの材料を用いてウェハを製造する。ステップ４（ウェハプロセス）は、前工程と呼ばれ、レチクルとウェハを用いてリソグラフィー技術によってウェハ上に実際の回路を形成する。ステップ５（組み立て）は、後工程と呼ばれ、ステップ４によって作成されたウェハを用いて半導体チップ化する工程であり、アッセンブリ工程（ダイシング、ボンディング）、パッケージング工程（チップ封入）等の工程を含む。ステップ６（検査）では、ステップ５で作成された半導体デバイスの動作確認テスト、耐久性テストなどの検査を行う。こうした工程を経て半導体デバイスが完成し、これが出荷（ステップ７）される。
【００６９】
図６は、ステップ４のウェハプロセスの詳細なフローチャートである。ステップ１１（酸化）では、ウェハの表面を酸化させる。ステップ１２（ＣＶＤ）では、ウェハの表面に絶縁膜を形成する。ステップ１３（電極形成）では、ウェハ上に電極を蒸着などによって形成する。ステップ１４（イオン打ち込み）では、ウェハにイオンを打ち込む。ステップ１５（レジスト処理）では、ウェハに感光剤を塗布する。ステップ１６（露光）では、露光装置１によってレチクルの回路パターンをウェハに露光する。ステップ１７（現像）では、露光したウェハを現像する。ステップ１８（エッチング）では、現像したレジスト像以外の部分を削り取る。ステップ１９（レジスト剥離）では、エッチングが済んで不要となったレジストを取り除く。これらのステップを繰り返し行うことによってウェハ上に多重の回路パターンが形成される。かかるデバイス製造方法によれば、従来よりも高品位のデバイスを製造することができる。このように、露光装置１を使用するデバイス製造方法、並びに結果物としてのデバイスも本発明の一側面を構成する。
【００７０】
以上、本発明の好ましい実施例について説明したが、本発明はこれらの実施例に限定されないことはいうまでもなく、その要旨の範囲内で種々の変形及び変更が可能である。例えば、露光装置がエアカーテンを形成する場合、かかるエアカーテンを形成するための気体を供給又は回収する供給ノズル及び回収ノズルを、酸化膜を有するセラミックス多孔質体を含む材料で構成してもよい。
【図面の簡単な説明】
【００７１】
【図１】本発明の一側面としての露光装置の構成を示す概略断面図である。
【図２】熱処理したＳｉＣ多孔質体を示す概略断面図である。
【図３】表層に酸化膜を成膜したＳｉＣ多孔質体を示す概略断面図である。
【図４】図１に示す露光装置において、被処理体の周辺領域（エッジ領域）を露光する場合の投影光学系の平凸レンズの近傍を示す概略断面図である。
【図５】デバイス（ＩＣやＬＳＩなどの半導体チップ、ＬＣＤ、ＣＣＤ等）の製造を説明するためのフローチャートである。
【図６】図５に示すステップ４のウェハプロセスの詳細なフローチャートである。
【符号の説明】
【００７２】
１                    露光装置
１０                  照明装置
２０                  レチクル
２５                  レチクルステージ
３０                  投影光学系
３２                  平凸レンズ
４０                  被処理体
４５                  ウェハステージ
５０                  液体保持部
５２                  回収口
６０                  液体供給回収機構
６２                  液体供給装置
６２ａ                供給ノズル
６４                  液体回収装置
６４ａ                回収ノズル
Ｌ                    液体
ＰＲ                  ＳｉＣ多孔質体
ＰＰ                  ＳｉＣ多孔質体の粒子
ＯＦ                  酸化膜
【図４】
2007201252.tif 000006
【図６】
2007201252.tif 000007
【図１】
2007201252.tif 000008
【図２】
2007201252.tif 000009
【図３】
2007201252.tif 000010
【図５】
2007201252.tif 000011